(57)【要約】【課題】初透磁率の高いコアを備えたリアクトルを得ることのできるリアクトルの製造方法を提供する。【解決手段】磁性粉末及び樹脂を含むコアと、前記コアに装着されたコイルとを備えたリアクトルの製造方法であって、磁性粉末に対して３〜５ｗｔ％の樹脂を混合する混合工程と、混合工程で得た混合物とコイルとを所定の容器に入れて成型する成型工程と、成型工程で得た成型体中の樹脂を硬化させる硬化工程と、硬化工程時に成型体のコイルを通電し、成型体に磁界を印加する磁界印加工程と、を備える。【選択図】図１
2018098261.tif 000002
【特許請求の範囲】
【請求項１】
磁性粉末及び樹脂を含むコアと、前記コアに装着されたコイルとを備えたリアクトルの製造方法であって、
前記磁性粉末に対して３〜５ｗｔ％の樹脂を混合する混合工程と、
前記混合工程で得た混合物と前記コイルとを所定の容器に入れて成型する成型工程と、
前記成型工程で得た成型体中の前記樹脂を硬化させる硬化工程と、
前記硬化工程時に前記成型体の前記コイルを通電し、前記成型体に磁界を印加する磁界印加工程と、
を備えること、
を特徴とするリアクトルの製造方法。
【請求項２】
磁性粉末及び樹脂を含むコアと、前記コアに装着されたコイルとを備えたリアクトルの製造方法であって、
前記磁性粉末に対して３〜５ｗｔ％の樹脂を混合する混合工程と、
前記混合工程で得た混合物を所定の容器に入れて成型する成型工程と、
前記成型工程で得た成型体に前記コイルを構成する導線を巻回する巻回工程と、
前記導線が巻回された前記成型体中の前記樹脂を硬化させる硬化工程と、
前記硬化工程時に前記導線に通電し、前記成型体に磁界を印加する磁界印加工程と、
を備えること、
を特徴とするリアクトルの製造方法。
【請求項３】
前記磁界印加工程は、前記磁界が２ｋＡ／ｍ以上であること、
を特徴とする請求項１又は２に記載のリアクトルの製造方法。
【請求項４】
前記成型工程時に、前記混合物を押圧する加圧工程を備えること、
を特徴とする請求項１〜３の何れかに記載のリアクトルの製造方法。
【請求項５】
前記加圧工程は、前記混合物を押圧する部材又は前記容器を常温よりも高い温度に保って行うこと、
を特徴とする請求項４に記載のリアクトルの製造方法。
【請求項６】
前記加圧工程は、常温よりも高い温度に温めた前記混合物を前記容器に入れて行うこと、
を特徴とする請求項４又は５に記載のリアクトルの製造方法。
【請求項７】
前記磁性粉末は、平均粒子径の異なる２種類の磁性粉末を混合してなること、
を特徴とする請求項１〜６の何れかに記載のリアクトルの製造方法。
【請求項８】
前記磁性粉末は、第１の磁性粉末と、前記第１の磁性粉末より平均粒子径の小さい第２の磁性粉末とが混合されてなり、
前記磁性粉末における前記第１の磁性粉末の添加量が６０〜８０ｗｔ％、前記第２の磁性粉末が２０〜４０ｗｔ％であること、
を特徴とする請求項１〜７の何れかに記載のリアクトルの製造方法。
【請求項９】
前記第１の磁性粉末は、平均粒子径が１００μｍ〜２００μｍであり、
前記第２の磁性粉末は、平均粒子径が３μｍ〜１０μｍであること、
を特徴とする請求項８に記載のリアクトルの製造方法。
【請求項１０】
前記樹脂は、エポキシ樹脂、シリコーン樹脂、又はアクリル樹脂であること、
を特徴とする請求項１〜９の何れかに記載のリアクトルの製造方法。
【発明の詳細な説明】
【技術分野】
【０００１】
本発明は、磁性粉末と樹脂からなるコアと、コイルとを備えたリアクトルの製造方法に関する。
【背景技術】
【０００２】
ＯＡ機器、太陽光発電システム、自動車、無停電電源など様々な用途にリアクトルが用いられている。リアクトルは、例えば、出力系への高調波電流の流出を防止するフィルタや、電圧を昇降させる電圧昇降用コンバータなどに用いられる。
【０００３】
リアクトルには、用途に合わせて透磁率、インダクタンス値、鉄損などの磁気特性が求められる。例えば、電圧昇降用のコンバータに用いられるリアクトルは、エネルギー変換効率の向上が求められるため、エネルギー損失である鉄損が小さいことが求められる。
【０００４】
また、様々な用途に対応するため、リアクトルに用いられるコアを任意の形状に成型したいという要望もある。このような要望に応えるリアクトルとして、メタルコンポジットコアと呼ばれるタイプのコアを備えたものがある。
【０００５】
メタルコンポジットコア（以下、単にＭＣコアともいう。）は、金属磁性粉末と樹脂とを混ぜた材料を所定形状に成型して固化させてなるコアである。従来のＭＣコアは、その材料がスラリー状であり、容器に当該材料を流し込みやすく、所定の形状を形成できる成型性に利点がある。
【先行技術文献】
【特許文献】
【０００６】
【特許文献１】特開２０１２−  ３３７２７号公報
【発明の概要】
【発明が解決しようとする課題】
【０００７】
ＭＣコアは、フラットな磁気特性を有している。すなわち、ＭＣコアは、フェライトコアに比べて磁気飽和しにくく、コイルに流す電流を増大させても、透磁率が低下しにくい特性がある。つまり、言い換えると、ＭＣコアは、初透磁率、すなわち、コイルに電流を流していない時の透磁率が低い傾向にあるという特性がある。
【０００８】
ところで、透磁率を高めようとする技術として、ＭＣコア製造過程において、外部から磁界を印加してＭＣコア内の磁性粉末の配向を揃える技術が知られている（特許文献１）。
【０００９】
このような従来技術では、別途、電流経路を形成するための導電部材を設置して、当該導電部材を通電することにより磁界を発生させ、ＭＣコアの材料に対し、外部から磁界を印加する。このような導電部材は、例えば、ＭＣコアの材料を入れた容器の外側に設けられており、所望の配向にするために当該導電部材の設置位置を移動させる必要がある。
【００１０】
しかし、当該導電部材の設置条件の制約上から、実際に配向させたい向きに磁束を発生させることが難しい。そのため、実際に配向させたい向きと導電部材により発生する磁束の向きとが不一致となり、初透磁率を高める効果が得られない場合があった。
【００１１】
本発明の目的は、初透磁率の高いコアを備えたリアクトルを得ることのできるリアクトルの製造方法を提供することにある。
【課題を解決するための手段】
【００１２】
上記の目的を達成するため、本発明のリアクトルの製造方法は、磁性粉末及び樹脂を含むコアと、前記コアに装着されたコイルとを備えたリアクトルの製造方法であって、下記の構成を備えたことを特徴とする。
（１）前記磁性粉末に対して３〜５ｗｔ％の樹脂を混合する混合工程。
（２）前記混合工程で得た混合物と前記コイルとを所定の容器に入れて成型する成型工程。
（３）前記成型工程で得た成型体中の前記樹脂を硬化させる硬化工程。
（４）前記硬化工程時に前記成型体の前記コイルを通電し、前記成型体に磁界を印加する磁界印加工程。
【００１３】
また、本発明のリアクトルの製造方法は、磁性粉末及び樹脂を含むコアと、前記コアに装着されたコイルとを備えたリアクトルの製造方法であって、下記の構成を備えたことを特徴とする。
（１）前記磁性粉末に対して３〜５ｗｔ％の樹脂を混合する混合工程。
（２）前記混合工程で得た混合物を所定の容器に入れて成型する成型工程。
（３）前記成型工程で得た成型体に前記コイルを構成する導線を巻回する巻回工程。
（４）前記導線が巻回された前記成型体中の前記樹脂を硬化させる硬化工程。
（５）前記硬化工程時に前記導線に通電し、前記成型体に磁界を印加する磁界印加工程。
【発明の効果】
【００１４】
本発明によれば、初透磁率の高いコアを備えたリアクトルを得ることのできるリアクトルの製造方法を提供することができる。
【図面の簡単な説明】
【００１５】
【図１】実施形態に係るリアクトルの製造方法を説明するためのフローチャートである。
【図２】成型工程及び加圧工程を説明するための図である。
【図３】磁界を印加する場合と印加しない場合の樹脂量に対する初透磁率のグラフである。
【図４】樹脂量に対する透磁率の変化率のグラフである。
【図５】磁界に対する初期のインダクタンス値の変化率のグラフである。
【図６】樹脂量３ｗｔ％として硬化工程中の各印加磁界で作製したリアクトルの初期インダクタンス値のグラフである。
【図７】樹脂量３ｗｔ％として硬化工程中の各印加磁界で作製したリアクトルの初期インダクタンス値の変化率を示すグラフである。
【図８】樹脂量４ｗｔ％として硬化工程中の各印加磁界で作製したリアクトルの初期インダクタンス値のグラフである。
【図９】樹脂量４ｗｔ％として硬化工程中の各印加磁界で作製したリアクトルの初期インダクタンス値の変化率を示すグラフである。
【図１０】樹脂量５ｗｔ％として硬化工程中の各印加磁界で作製したリアクトルの初期インダクタンス値のグラフである。
【図１１】樹脂量５ｗｔ％として硬化工程中の各印加磁界で作製したリアクトルの初期インダクタンス値の変化率を示すグラフである。
【発明を実施するための形態】
【００１６】
［１．実施形態］
［１−１．構成］
本実施形態のリアクトルは、コアと、コイルとを備える。コアは、磁性粉末と樹脂とを含み構成されたメタルコンポジットコアである。磁性粉末と樹脂とを混合した粘土状の混合物を、所定の容器に充填し、加圧することでコアを所定の形状とすることができる。コアの形状は、例えば、トロイダル状コア、Ｉ型コア、Ｕ型コア、θ型コア、Ｅ型コア、ＥＥＲ型コアなど、種々の形状とすることができる。
【００１７】
磁性粉末としては、軟磁性粉末が使用でき、特に、Ｆｅ粉末、Ｆｅ−Ｓｉ合金粉末、Ｆｅ−Ａｌ合金粉末、Ｆｅ−Ｓｉ−Ａｌ合金粉末（センダスト）、又はこれら２種以上の粉末の混合粉などが使用できる。Ｆｅ−Ｓｉ合金粉末としては、例えば、Ｆｅ−６．５％Ｓｉ合金粉末、Ｆｅ−３．５％Ｓｉ合金粉末を使用できる。軟磁性粉末の平均粒子径（Ｄ５０）は２０μｍ〜１５０μｍが好ましい。なお、本明細書において「平均粒子径」とは、特に断りがない限り、Ｄ５０、すなわちメジアン径を指すものとする。
【００１８】
磁性粉末は、平均粒子径の異なる２種類以上の磁性粉末から構成しても良い。この場合、磁性粉末は、第１の磁性粉末と、第１の磁性粉末より平均粒子径の小さい第２の磁性粉末とから構成し、その重量比率は、第１の磁性粉末：第２の磁性粉末＝８０：２０〜６０：４０とすることが好ましい。この範囲とすることで密度が向上し、透磁率も向上するともに、鉄損を小さくすることができる。
【００１９】
第１の磁性粉末の平均粒子径は１００μｍ〜２００μｍ、第２の磁性粉末は、３μｍ〜１０μｍが好ましい。第１の磁性粉末同士の隙間に平均粒子径の小さい第２の磁性粉末が入り込み、密度及び透磁率の向上と低鉄損化を図ることができるからである。
【００２０】
第１の磁性粉末及び第２の磁性粉末は、球形であることが好ましい。第１の磁性粉末の円形度は、０．９３以上であり、第２の磁性粉末の円形度は、０．９５以上であることが好ましい。第１の磁性粉末同士の隙間が少なくなり、かつ、当該隙間により多くの第２の磁性粉末が入り込み易くなり、密度及び透磁率の向上を図ることができるからである。
【００２１】
なお、第１の磁性粉末と第２の磁性粉末の種類は同じでも良いし、異なっていても良い。異なる場合は３種以上であっても良い。３種類以上の粉末により磁性粉末を構成する場合、各種類で平均粒子径を異ならせても良い。
【００２２】
第１の磁性粉末は、粉砕分を用いることが好ましい。第２の磁性粉末は、水アトマイズ法、ガスアトマイズ法、水・ガスアトマイズ法により製造されるものを使用できるが、特に、水アトマイズ法によるものが好ましい。理由は、水アトマイズ法はアトマイズ時に急冷するため、粉末が結晶化しにくいからである。
【００２３】
樹脂は、磁性粉末を混合され、磁性粉末を保持する。磁性粉末が平均粒子径の異なる種類の粉末で構成される場合、各粉末を均質に混合した状態で保持する。樹脂としては、熱硬化性樹脂、紫外線硬化性樹脂、又は熱可塑性樹脂が使用できる。熱硬化性樹脂としては、フェノール樹脂、エポキシ樹脂、不飽和ポリエステル樹脂、ポリウレタン、ジアリルフタレート樹脂、シリコーン樹脂などが使用できる。紫外線硬化性樹脂としては、ウレタンアクリレート系、エポキシアクリレート系、アクリレート系、エポキシ系の樹脂を使用できる。熱可塑性樹脂としては、ポリイミドやフッ素樹脂などの耐熱性に優れた樹脂を使用することが好ましい。硬化剤を添加することにより硬化するエポキシ樹脂は、硬化剤の添加量などによってその粘度を調整できることから、本発明に適している。熱可塑性のアクリル樹脂やシリコーン樹脂も使用可能である。
【００２４】
樹脂は、磁性粉末に対して３〜５ｗｔ％含有されていることが好ましい。樹脂の含有量が３ｗｔ％より少ないと、磁性粉末の接合力が不足し、コアの機械的強度が低下する。また、樹脂の含有量が５ｗｔ％より多いと、第１の磁性粉末間に形成された樹脂が入り込み、その隙間を第２の磁性粉末が埋めることができなくなるなど、コアの密度が低下し、初透磁率が低下する。
【００２５】
樹脂の粘度は、磁性粉末との混合時において５０〜５０００ｍＰａ・ｓであることが好ましい。粘度が５０ｍＰａ・ｓ未満であると、混合時において樹脂が磁性粉末に絡みつくことがなく、容器内で磁性粉末と樹脂とが分離しやすくなり、コアの密度又は強度にバラツキが生じる。粘度が５０００ｍＰａ・ｓを超えると、粘度が高くなりすぎ、例えば、第１の磁性粉末間に形成された樹脂が入り込み、その隙間を第２の磁性粉末が埋めることができなくなるなど、コアの密度が低下し、透磁率が低下する。
【００２６】
樹脂には、粘度調整材料として、ＳｉＯ２、Ａｌ２Ｏ３、Ｆｅ２Ｏ３、ＢＮ、ＡｌＮ、ＺｎＯ、ＴｉＯ２などを使用することができる。粘度調整材料としてのフィラーの平均粒子径は、第２の磁性粉末の平均粒子径以下、好ましくは第２の磁性粉末の平均粒子径の１／３以下が良い。フィラーの平均粒子径が大きいと、得られたコアの密度が低下するからである。また、樹脂には、Ａｌ２Ｏ３、ＢＮ、ＡｌＮなどの高熱伝導率材料を添加することができる。
【００２７】
コアの見かけ密度の、磁性粉末の真密度に対する割合は、７６．４７％超であることが好ましく、７７．５％以上であると更に好ましい。当該割合が７６．４７％超であると、透磁率を高くすることができる。逆に、当該割合が７６．４７％以下であると、低密度により低透磁率となる。
【００２８】
コイルは、絶縁被覆が施された導線であり、線材として銅線やアルミニウム線を用いることができる。コイルは、コアの少なくとも一部に導線が巻き回されて形成され或いは装着されており、コアの少なくとも一部の周囲に配置される。コイルの巻き方や線材の材料、形状は特に限定されない。
【００２９】
［１−２．リアクトルの製造方法］
本実施形態に係るリアクトルの製造方法について、図面を参照しつつ説明する。本リアクトルの製造方法は、図１に示すように、(1)混合工程、(2)成型工程、(3)加圧工程、(4)硬化工程、及び(5)磁界印加工程を備える。
【００３０】
(1) 混合工程
混合工程は、磁性粉末と樹脂とを混合する工程である。磁性粉末が、平均粒子径の異なる２種類の磁性粉末から構成される場合には、混合工程は、第１の磁性粉末と、第１の磁性粉末より平均粒子径の小さい第２の磁性粉末とを混合し、磁性粉末を構成する磁性粉混合工程と、磁性粉末に対して３〜５ｗｔ％の樹脂を添加し、磁性粉末と樹脂とを混合する樹脂混合工程とを有する。
【００３１】
各混合工程の混合は、所定の混合器を用いて自動で、又は手動で行うことができる。各混合工程の混合時間は、適宜設定することができ、特に限定されるものではないが、例えば２分間とする。
【００３２】
このような混合工程により、磁性粉末と樹脂との混合物（以下、複合磁性材料ともいう）を得ることができる。なお、混合工程は、成型工程において複合磁性材料を成型するための容器に、磁性粉末と樹脂とを充填して混合しても良い。これにより、複合磁性材料を容器に移し替える必要がなく、製造工数を削減することができる。
【００３３】
(2) 成型工程
成型工程は、複合磁性粉末を所定形状の容器に入れて所定の形状に成型する工程である。成型工程では、複合磁性粉末とともにコイルを入れて成型しても良い。
【００３４】
容器としては、製造するコアの形状に合わせて各種の形状のものを使用する。コイルを入れる場合には、容器は、上方からコイルを挿入できるよう、上面開口型の箱型や皿形の容器を使用する。成型工程で使用する容器は、そのままコアとコイルとを収容するリアクトルの外装ケースとして使用することもできる。当該容器を外装ケースとして使用すれば、複合磁性粉末の硬化後に容器を取り出す必要がない利点がある。容器を外装ケースとして使用しない場合には、１つの容器で複数のリアクトルを製造するようにしても良い。すなわち、容器の底部に複数の凹部を形成しておき、当該凹部に複合磁性材料及びコイルを入れることにより、複数のリアクトルを製造するようにしても良い。このようにすることで、複数のリアクトルに対し、一度の成型工程で済むので、製造効率を向上させることができる。
【００３５】
成型工程に使用する容器としては、その全部又は一部を樹脂成型品によって構成することができる。容器を樹脂製にすることにより、製造コストを削減することができ、かつ、ＭＣコアの任意の形状とできる利点を活かすことができる。すなわち、樹脂は、比較安価な材料であるため、容器を製造するコストを抑えることができるとともに、射出成型等により、任意の形状のコアを形成することができる。樹脂成型品の材料としては、例えば、不飽和ポリエステル系樹脂、ウレタン樹脂、エポキシ樹脂、ＢＭＣ（バルクモールディングコンパウンド）、ＰＰＳ（ポリフェニレンサルファイド）、ＰＢＴ（ポリブチレンテレフタレート）等を用いることができる。
【００３６】
また、容器の全部又は一部を、アルミニウム、マグネシウムなどの熱伝導性の高い金属で構成しても良い。後述するように、加圧工程において複合磁性材料を温めやすくなるからである。
【００３７】
(3) 加圧工程
加圧工程は、成型工程時に、複合磁性材料を押圧部材で押圧する工程である。容器に入れられた粘土状の複合磁性材料を、押圧部材で押圧することにより、容器の形状に複合磁性材料を押し広げるとともに、複合磁性材料に含まれていた空隙を減少させ、見かけ密度、初透磁率及び初期のインダクタンス値を向上させる。初期のインダクタンス値とは、本発明により得られたリアクトルのコイルに電流を流していない時、すなわち硬化工程中の印加磁界が０（ｋＡ／ｍ）の時のインダクタンス値である。
【００３８】
容器にコイルを入れない場合は、当該工程により、複合磁性材料が容器内部の形状となる。すなわち、複合磁性材料から構成された所定の形状の成型体を得ることができる。
【００３９】
容器にコイルを入れる場合は、図２に示すように、容器内に複合磁性材料を入れて、押圧部材により容器の形状に複合磁性材料を押し広げる。その後、複合磁性材料を押圧したことによりできたスペースにコイルを挿入し、さらに複合磁性材料を充填し、コイルとともに複合磁性材料を押圧部材により上から押圧する。或いは、容器内に複合磁性材料を入れ、その後、コイルをその内外周を含めて当該複合磁性材料に埋設し、コイルとともに複合磁性材料を上から押圧するようにしても良い。このように、コイルとともに複合磁性材料を押圧することにより、複合磁性材料に含まれていた空隙を減少させ、見かけ密度及び透磁率を向上させることができる。なお、コイルが存在する部分は避けて、複合磁性材料のみを押圧するようにしても良い。このように、当該工程により、コイルを含んだ所定形状の複合磁性材料の成型体を得ることができる。
【００４０】
このように、加圧工程は、複合磁性材料を押圧部材で押圧して、当該材料を容器の形状としても良く、この場合は、加圧工程を、加圧工程及び成型工程と捉えることができる。
【００４１】
複合磁性材料を押圧する圧力は、６．３ｋｇ／ｃｍ２以上であることが好ましい。この値未満であれば、押圧する圧力が小さく、見かけ密度を向上させる効果が小さい。また、当該値以上であっても、１５．７ｋｇ／ｃｍ２以下であることが好ましい。この値を超えて押圧しても、見かけ密度を向上させる効果が小さいからである。また、この値を超えて応圧すると、樹脂のみが押圧されて、磁性粉末間の絶縁性が悪化するからである。
【００４２】
複合磁性材料を押圧する時間は、樹脂の含有量や粘性によって適宜変更することができる。例えば、１０秒とすることができる。
【００４３】
加圧工程は、容器又は複合磁性材料を押圧する押圧部材を常温（例えば２５℃）よりも高い温度にして行っても良い。容器又は押圧部材の温度を上げることにより、樹脂が温められ、柔らかくなる。そのため、容器内の隙間に複合磁性材料が流れ込み易くなり、成型性を向上させることができるとともに、複合磁性材料中の空隙に当該材料が流れ込み易くなり、見かけ密度を向上させることができる。容器又は複合磁性材料を押圧する押圧部材の温度は、複合磁性材料に含まれる樹脂の軟化点より高くすると良い。効果的に樹脂を柔らかくすることができるからである。加圧工程は、容器又は複合磁性材料を押圧する押圧部材の温度を保持したまま行っても良い。
【００４４】
また、加圧工程は、容器又は押圧部材の温度を上げておく他、複合磁性材料自体を温めておいて当該複合磁性材料を押圧するようにしても良い。容器又は複合磁性材料を押圧する押圧部材の温度を保持し、かつ、複合磁性材料自体を温めておいて押圧するようにしても良い。
【００４５】
(4) 硬化工程
硬化工程は、成型工程で得た成型体中の樹脂を硬化させる工程である。成型体中の樹脂の乾燥により硬化させる場合、乾燥雰囲気は、大気雰囲気とすることができる。乾燥時間は、樹脂の種類、含有量、乾燥温度等に応じて適宜変更可能であり、例えば、１時間〜４時間とすることができるが、これに限定されない。乾燥温度は、樹脂の種類、含有量、乾燥時間等に応じて適宜変更可能であり、例えば、８５℃〜１５０℃とすることができるが、これに限定されない。なお、乾燥温度は、乾燥雰囲気の温度である。
【００４６】
また、樹脂の硬化は、乾燥に限られず、樹脂の種類によって硬化方法は異なる。例えば、樹脂が熱硬化性樹脂であれば、熱を加えることにより樹脂を硬化させ、樹脂が紫外線硬化性樹脂であれば、成型体に紫外線を照射させることで樹脂を硬化させる。
【００４７】
硬化工程は、所定の温度で所定時間成型体を硬化させる工程を複数回繰り返しても良い。また、例えば、樹脂の乾燥により硬化させる場合、複数回繰り返す毎に、乾燥温度又は乾燥時間を異ならせても良い。
【００４８】
(5) 磁界印加工程
磁界印加工程は、硬化工程時に複合磁性材料からなる成型体が備えるコイルを通電し、当該成型体に磁界を印加する工程である。成型体にコイルが埋設されている場合は、当該コイルを通電する。成型体を得た後、当該成型体に導線を巻回してコイルを構成する場合は、当該コイルを通電する。
【００４９】
磁界印加工程は、成型体中の樹脂が固化するまでに行えば良く、磁界印加工程は、硬化工程前に行っても良い。また、磁界印加工程は、硬化工程を複数回行う場合には、その硬化工程間に行っても良い。
【００５０】
磁界印加工程により、成型体中の磁性粉末が、印加された磁界の向きに揃うこととなり、配向性を有する結果、初透磁率の高いコアを得ることができる。すなわち、磁界印加工程は、硬化工程の間、成型体に磁界を印加する手段として、リアクトルとして備えるコイルを用いるものであるため、リアクトル製品自身が発生させる磁束の向きに配向性を有するため、リアクトル製品自身が発生させる磁束と磁性粉末の配向が一致する。
【００５１】
この配向性の一致の程度は、磁性粉末の磁化容易軸が、リアクトルが備えるコイルにより発生する磁束の向き（磁力線の方向）と一致していることが望ましいが、磁化容易軸が磁力線に対して４５°程度まで傾いていても良い。このように、磁界印加工程により、初透磁率の高いコアを得ることができる。
【００５２】
成型体に印加する磁界は、２ｋＡ／ｍ以上であることが好ましい。後述の実施例で示すように、Ｌ０値飽和増加率の半分以上のＬ０値増加の効果が得られるからである。Ｌ０値飽和増加率とは、下記の式（５）に基づき得られるＬ０値の変化率であり、式（５）中のＬ０（Ｈ）は、硬化中の印加磁界を、Ｌ０値の向上が飽和する磁界を印加して得たリアクトルの初期インダクタンス値である。
【００５３】
また、第２の磁性粉末が励磁されると、磁性粉末中の結晶粒の磁化方向が揃う効果があり、第２の磁性粉末を励磁することで直流重畳特性が向上する。
【００５４】
また、励磁して配向された複合磁性材料からなるコアを備えたリアクトルは、渦電流損失が低下し、コアから発生する熱が低くなる効果があると考えられる。
【００５５】
［１−３．作用・効果］
（１）本実施形態のリアクトルの製造方法は、磁性粉末及び樹脂を含むコアと、前記コアに装着されたコイルとを備えたリアクトルの製造方法であって、磁性粉末に対して３〜５ｗｔ％の樹脂を混合する混合工程と、混合工程で得た混合物とコイルとを所定の容器に入れて成型する成型工程と、成型工程で得た成型体中の樹脂を硬化させる硬化工程と、硬化工程時に成型体のコイルを通電し、成型体に磁界を印加する磁界印加工程と、を備えるようにした。
【００５６】
これにより、初透磁率の高いコアを備えたリアクトルを得ることができる。すなわち、従来のＭＣコアでは、磁性粉末に対する樹脂の添加量が５ｗｔ％超であったのに対し、３〜５ｗｔ％とすることで、密度及び初透磁率を向上させることができる。さらに、硬化工程時にリアクトル自身が備えるコイルに通電することにより、当該コイルにより発生する磁束の向きに成型体中の磁性粉末を配向させるようにしたので、配向させたい向きに配向させることができるので、初透磁率を向上させることができる。
【００５７】
（２）磁界印加工程は、前記磁界を２ｋＡ／ｍ以上とした。これにより、磁界印加工程により得られる初期インダクタンス値向上効果の大半を得ることができる。
【００５８】
（３）成型工程時に、前記混合物を押圧する加圧工程を備えるようにした。これにより、コアの密度を向上させることができる。
【００５９】
（４）加圧工程は、容器又は前記混合物を押圧する部材を常温よりも高い温度にして行うようにした。これにより、当該混合物である複合磁性材料中の樹脂が温められ、柔らかくなる。そのため、容器内の隅々までに複合磁性材料が流れ込み易くなり、成型性を向上させることができるとともに、複合磁性材料中の空隙に当該材料が流れ込み易くなり、密度を向上させることができる。
【００６０】
（５）加圧工程は、常温よりも高い温度に温めた前記混合物を前記容器に入れて行うようにした。これにより、上記（４）と同様の作用効果を得ることができる。
【００６１】
（６）磁性粉末は、平均粒子径の異なる２種類の磁性粉末を混合してなるようにした。特に、磁性粉末は、第１の磁性粉末と、第１の磁性粉末より平均粒子径の小さい第２の磁性粉末とが混合されてなり、磁性粉末における第１の磁性粉末の添加量が６０〜８０ｗｔ％、第２の磁性粉末が２０〜４０ｗｔ％とした。
【００６２】
これにより、第１の磁性粉末同士の隙間に第２の磁性粉末が入り込み、密度及び透磁率の向上と低鉄損化を図ることができる。
【００６３】
（７）第１の磁性粉末は、平均粒子径を２０〜１５０μｍとし、第２の磁性粉末は、平均粒子径を５〜２０μｍとした。これにより、コアの密度、透磁率が向上し、鉄損を小さくすることができる。
【００６４】
（８）樹脂は、エポキシ樹脂、シリコーン樹脂、又はアクリル樹脂とした。これにより、複合磁性材料を粘土状にすることができ、取扱い容易となり、生産性を向上させることができる。
【００６５】
［１−４．実施例］
本発明の実施例を、表１〜表３及び図３〜図９を参照して、以下に説明する。
（１）測定項目
測定項目は、密度、透磁率、鉄損、及びインダクタンス値（Ｌ値）である。作製された各コアのサンプルに対して、φ２．６ｍｍの銅線で４０ターンの巻線を施してリアクトルを作製した。各コアのサンプルの形状は、外径３５ｍｍ、内径２０ｍｍ、高さ１１ｍｍのトロイダル形状とした。また、作製したリアクトルの透磁率、鉄損及びインダクタンス値を下記の条件で算出した。
【００６６】
＜密度＞
コアの密度は、見かけ密度である。すなわち、各コアのサンプルの外径、内径、及び高さを測り、これらの値からサンプルの体積（ｃｍ３）を、π×（外径２−内径２）×高さに基づき算出した。そして、サンプルの質量を測定し、測定した質量を算出した体積で除してコアの密度を算出した。
【００６７】
＜透磁率及び鉄損＞
透磁率及び鉄損の測定条件は、周波数２０ｋＨｚ、最大磁束密度Ｂｍ＝３０ｍＴとした。透磁率は、鉄損Ｐｃｖ測定時に最大磁束密度Ｂｍを設定したときの振幅透磁率とした。鉄損については、磁気計測機器であるＢＨアナライザ（岩通計測株式会社：ＳＹ−８２３２）を用いて算出した。この算出は、鉄損の周波数曲線を次の（１）〜（３）式で最小２乗法により、ヒステリシス損係数、渦電流損失係数を算出することで行った。
【００６８】
Ｐｃｖ＝Ｋｈ×ｆ＋Ｋｅ×ｆ２…（１）
Ｐｈｖ  ＝Ｋｈ×ｆ…（２）
Ｐｅｖ  ＝Ｋｅ×ｆ２…（３）
Ｐｃｖ：鉄損
Ｋｈ  ：ヒステリシス損係数
Ｋｅ  ：渦電流損係数
ｆ    ：周波数
Ｐｈｖ：ヒステリシス損失
Ｐｅｖ：渦電流損失
【００６９】
＜インダクタンス値＞
インダクタンス値は、作製されたコアのサンプルに１次巻線（２０ターン）を施し、２０ｋＨｚ、１．０Ｖの条件下でインピーダンスアナライザー（アジレントテクノロジー社：４２９４Ａ）を使用することで、測定した。
【００７０】
なお、本実施例において、各粉末の平均粒子径と円形度は、下記装置を用いて３０００個の平均値をとったものであり、ガラス基板上に粉末を分散して、顕微鏡で粉末写真を撮り一個毎自動で画像から測定した。
会社名：Ｍａｌｖｅｒｎ
装置名：ｍｏｒｐｈｏｌｏｇｉ  Ｇ３Ｓ
比表面積は、ＢＥＴ法により測定した。
【００７１】
（２）サンプルの作製方法
コアのサンプルは、下記のように、(a)印加磁界の有無、(b)印加磁界の大きさ、(c)加圧工程の有無の観点から作製した。これらの作製方法と、その結果について下記に順に示す。
【００７２】
(a) 印加磁界の有無
まず、混合工程として、平均粒径１２３μｍのＦｅ−６．５％Ｓｉ合金粉末（円形度０．９４３）と、平均粒径５．１μｍのＦｅ−６．５％Ｓｉ合金粉末（円形度０．９０８）を重量比率７０：３０でＶ型混合機にて３０分混合して磁性粉末を構成した。そして、アルミカップに当該磁性粉末を入れ、当該磁性粉末に対して、表１に示す条件でエポキシ樹脂を添加し、２分間ヘラを用いて手動で混合した。これにより、磁性粉末と樹脂との混合物である複合磁性材料を得た。
【００７３】
次に、混合工程で得た複合磁性材料を、トロイダル形状の空間を有する樹脂製の容器に充填し、油圧プレス機を用いて容器内の複合磁性材料を６００Ｎのプレス圧（面圧９．４ｋｇ／ｃｍ２）で１０秒間押圧し、トロイダル形状の成型体を作製した。この押圧の間、容器の温度は２５℃に保った。
【００７４】
その後、得られた成型体に対し、上記の銅線を４０ターン巻回してコイルを形成し、元となるリアクトルを作製した。
【００７５】
そして、当該リアクトルを大気中にて、８５℃で２時間乾燥させ、その後１２０℃で１時間乾燥させ、さらに１５０℃で４時間乾燥させて樹脂を硬化し、サンプルとなるトロイダルコアを作製した。その際、各温度における乾燥時間中４．８５ｋＡ／ｍとなるようにコイルに通電し、実施例１〜５のサンプルを得た。実施例１〜５の違いは樹脂の添加量であり、それぞれ３．０〜５．０ｗｔ％である。また、樹脂の硬化中に磁界を印加しないで作製したトロイダルコイルを作製し、比較例１〜５のサンプルを得た。
【表１】
2018098261.tif 000003
【００７６】
図３は、磁界を印加する場合と印加しない場合の樹脂量に対する初透磁率のグラフである。表１及び図３に示すように、各樹脂量において、硬化工程中に磁界を印加した方が、初透磁率が向上していることが分かる。
【００７７】
図４は、樹脂量に対する透磁率の変化率のグラフである。表１及び図４に示す「変化率」は、各樹脂量における磁界印加ありの場合と磁界印加なしの場合の初透磁率μ０の変化率であり、式（４）で算出して得た値である。当該変化率は、磁界を印加した効果の度合いを示す。
変化率＝μ０（Ｈ）／μ０（０）−１…（４）
μ０（Ｈ）：磁界印加ありの場合の初透磁率
μ０（０）：磁界印加なしの場合の初透磁率
【００７８】
図４に示すように、変化率は樹脂量が多くなる程大きくなっている。樹脂量が多くなる程、印加された磁界により磁性粉末が配向しやすくなるためである。樹脂量が３．３〜５．０ｗｔ％の範囲で変化率が１０％以上であり、初透磁率が向上する効果が高いことが分かる。
【００７９】
(b) 印加磁界の大きさ
樹脂量をそれぞれ３ｗｔ％、４ｗｔ％、５ｗｔ％とし、印加磁界を表２の通りとして、樹脂量及び印加磁界以外を上記(a)と同様の工程としてリアクトルのサンプルを作製した。そして、各サンプルに対して、上記「（１）測定項目」で示したように、インダクタンス値を測定した。また、測定したインダクタンス値Ｌ０から式（５）に基づき、Ｌ０値変化率を算出した。その結果を表２に示す。
【００８０】
【表２】
2018098261.tif 000004
【００８１】
Ｌ０値変化率＝Ｌ０（Ｈ）／Ｌ０（０）−１…（５）
Ｌ０（Ｈ）：硬化工程中の各印加磁界Ｈで作製したリアクトルの初期インダクタンス値
Ｌ０（０）：硬化工程中の印加磁界を０として作製したリアクトルの初期インダクタンス値
【００８２】
図５は、硬化工程中の印加磁界に対するＬ０値変化率のグラフであり、表２をグラフ化したものである。表２及び図５に示すように、Ｌ０値変化率は、樹脂量が多い程大きくなる傾向にあることが分かる。Ｌ０値変化率は、磁界の小さな領域で上がりやすく、磁界の大きな領域で上がりにくくなっている。すなわち、印加磁界が１０ｋＡ／ｍ前後でＬ０値向上が飽和し始める。
【００８３】
表３は、各樹脂量についてのＬ値飽和増加率とＬ値飽和増加率の半価磁界を示す表である。Ｌ値飽和増加率とは、硬化工程中の印加磁界を１４．５６ｋＡ／ｍとして作製したサンプルのＬ０値変化率であり、Ｌ値飽和増加率の半価磁界とは、Ｌ値飽和増加率の半分のＬ０値変化率が得られる、硬化工程中の印加磁界の値である。
【表３】
2018098261.tif 000005
【００８４】
表３、図５に示すように、樹脂量３ｗｔ％の時は、印加磁界が３．０ｋＡ／ｍ以上で十分なＬ０値の向上効果が得られる。樹脂量４〜５ｗｔ％の時は、印加磁界が２ｋＡ／ｍ以上で十分なＬ０値の向上効果が得られることが分かった。これらのことから、印加磁界は２ｋＡ／ｍ以上とすることで、硬化中の磁界印加による効果が飽和するときの半分以上のＬ０値変化率を得ることができる。
【００８５】
(c) 加圧工程の有無
複合磁性材料を押圧する場合と、しない場合とで、樹脂量３〜５ｗｔ％において、下記の通りサンプルを作製し、得られる初期インダクタンス値（Ｌ０）の違いについて調べた。
【００８６】
(c-1) 樹脂量３ｗｔ％の場合
＜加圧工程あり＞
樹脂量を磁性粉末に対して３ｗｔ％とし、上記(a)と同様の工程でリアクトルのサンプルを作製した。但し、硬化工程時の印加磁界は、表４に示す通りとした。
＜加圧工程なし＞
樹脂量を磁性粉末に対して３ｗｔ％とし、上記(a)と同様の工程でリアクトルのサンプルを作製した。但し、複合磁性材料のプレスはしていない。すなわち、混合工程で得た複合磁性材料を、トロイダル形状の空間を有する樹脂製の容器に充填し、プレスしないでトロイダル形状の成型体を作製した。この間、容器の温度は２５℃に保った。
【００８７】
【表４】
2018098261.tif 000006
【００８８】
次に、作製したサンプルに対し、加圧工程ありの場合と、加圧工程なしの場合とで、それぞれ初期のインダクタンス値（Ｌ０）を算出した。また、算出したインダクタンス値（Ｌ０）からその変化率を式（５）に基づいて算出した。その結果を表４及び図６、７に示す。
【００８９】
図６は、硬化工程中の各印加磁界で作製したリアクトルの初期インダクタンス値のグラフである。図６に示すように、Ｌ０は、加圧工程ありの方が高いことが分かった。これは、複合磁性材料をプレスすることで、当該材料中の空隙が押し潰され、空隙の数が減少し、或いは、空隙の大きさが小さくなったことにより、コアの見かけ密度が向上する結果、初透磁率が向上することが要因であると考えられる。
【００９０】
図７は、硬化工程中の各印加磁界で作製したリアクトルの初期インダクタンス値の変化率を示すグラフである。図７に示すように、硬化工程中の印加磁界が５ｋＡ／ｍ程度までの低い方では加圧工程の有無に違いは見られないが、これより磁界が高くなると、加圧工程ありの方が、Ｌ０の変化率が高くなることが分かった。特に、９．２７ｋＡ／ｍ以上となると、加圧工程による効果が顕著に現れることが分かる。
【００９１】
(c-2) 樹脂量４ｗｔ％の場合
加圧工程ありの場合となしの場合でサンプルを作製する工程は、樹脂量を４ｗｔ％とする以外は、上記の(c-1)樹脂量３ｗｔ％の場合と同じである。また、上記(c-1)と同様に初期のインダクタンス値（Ｌ０）を算出した。算出したインダクタンス値（Ｌ０）からその変化率を式（５）に基づいて算出した。その結果を表５及び図８、９に示す。
【００９２】
【表５】
2018098261.tif 000007
【００９３】
図８は、硬化工程中の各印加磁界で作製したリアクトルの初期インダクタンス値のグラフである。図８に示すように、Ｌ０は、加圧工程ありの方が高いことが分かった。これは、複合磁性材料をプレスすることで、当該材料中の空隙が押し潰され、空隙の数が減少し、或いは、空隙の大きさが小さくなったことにより、コアの見かけ密度が向上する結果、初透磁率が向上することが要因であると考えられる。
【００９４】
図９は、硬化工程中の各印加磁界で作製したリアクトルの初期インダクタンス値の変化率を示すグラフである。図９に示すように、Ｌ０の変化率においても、加圧工程ありの方が変化率が高くなることが分かった。
【００９５】
(c-3) 樹脂量５ｗｔ％の場合
加圧工程ありの場合となしの場合でサンプルを作製する工程は、樹脂量を５ｗｔ％とする以外は、上記の(c-1)樹脂量３ｗｔ％の場合と同じである。また、上記(c-1)と同様に初期のインダクタンス値（Ｌ０）を算出した。算出したインダクタンス値（Ｌ０）からその変化率を式（５）に基づいて算出した。その結果を表６及び図１０、１１に示す。
【００９６】
【表６】
2018098261.tif 000008
【００９７】
図１０は、硬化工程中の各印加磁界で作製したリアクトルの初期インダクタンス値のグラフである。図１１は、硬化工程中の各印加磁界で作製したリアクトルの初期インダクタンス値の変化率を示すグラフである。図１０、１１に示すように、初期インダクタンス値とその変化率は、共に加圧工程ありの方が加圧工程なしと比べて、高くなっていることが分かる。ただし、その差は小さい。これは、樹脂量が多くなったことにより、複合磁性材料中に占める樹脂の割合が高くなり、加圧して見かけ密度が向上したことによる初透磁率向上の効果を相殺するものと考えられる。
【００９８】
図１１に示すように、Ｌ０の変化率は、硬化工程中の印加磁界が高くなる程、加圧工程ありの方が、加圧工程なしの場合と比べて高くなっていることが分かる。これは、樹脂量が多く含まれることにより、印加された磁界によって磁性粉末の配向性が揃いやすいことが要因であると考えられる。
【００９９】
(d) 樹脂の粘度測定
本実施例において使用した樹脂の粘度について、説明する。本実施例に使用した樹脂の粘度は、次のように複合磁性材料状に載せた分銅の沈み込みの深さを測定することにより、樹脂の粘度とした。
【０１００】
すなわち、まず、樹脂の添加量を表７に示す条件とし、上記(a)の混合工程と同様にして複合磁性材料を作製した。次に、得られた複合磁性材料を、直径５ｍｍのアルミニウム製の容器に厚さが３ｍｍになるように投入し、その複合磁性材料の上の中央にＪＩＳ標準の１０ｇの分銅を載せた。そして、分銅を載せてから１０秒経過後、分銅を取り除き、分銅の重みで形成された複合磁性材料の凹みの深さを測定した。その結果を表７に示す。
【表７】
2018098261.tif 000009
【０１０１】
表７に示すように、樹脂の添加量が多くなる程、凹みの深さが深くなっており、複合磁性材料の粘性が低く、分銅が沈み込みやすくなっていることが分かる。
【０１０２】
［３．他の実施形態］
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１０３】
例えば、実施形態では、リアクトルにコイルを設ける方法として、成型工程においてコイルを容器に入れ、複合磁性材料に埋設する方法を説明したが、予め複合磁性材料からなる所定形状の成型体を成形しておき、当該成型体にコイルを構成する導線を巻回する巻回工程を備える方法を採用しても良い。
【図１】
2018098261.tif 000010
【図２】
2018098261.tif 000011
【図３】
2018098261.tif 000012
【図４】
2018098261.tif 000013
【図５】
2018098261.tif 000014
【図６】
2018098261.tif 000015
【図７】
2018098261.tif 000016
【図８】
2018098261.tif 000017
【図９】
2018098261.tif 000018
【図１０】
2018098261.tif 000019
【図１１】
2018098261.tif 000020